"支持体、該支持体上に設けられた電荷発生層および該電荷発生層上に設けられた電荷輸送層を有し、かつ、該電荷輸送層が表面層である電子写真感光体において、該電荷輸送層が、マトリックスとドメインで構成されているマトリックス-ドメイン構造を有し、該ドメインは、下記式Aで示される繰り返し構造単位、および下記式Bで示される繰り返し構造単位を有するポリエステル樹脂Aを含有し、該マトリックスは、下記式Cで示される繰り返し構造単位を有するポリカーボネート樹脂C、および下記式Dで示される繰り返し構造単位を有するポリエステル樹脂Dからなる群より選択される少なくとも一方の樹脂と、下記式1で示される化合物、下記式1’で示される化合物、下記式2で示される化合物、および下記式2’で示される化合物からなる群より選択される少なくとも1種の電荷輸送物質を含有し、該ポリエステル樹脂Aの全質量に対するシロキサン部位の含有量が5.0質量以上40質量以下であることを特徴とする電子写真感光体。式A中、Y1は、単結合、メチレン基、エチリデン基、プロピリデン基、フェニルエチリデン基、シクロヘキシリデン基、または酸素原子を示す。X1は、m-フェニレン基、p-フェニレン基、または2つのp-フェニレン基が酸素原子を介して結合した2価の基を示す。W1は、下記式a、または下記式bで示される1価の基を示す。式aおよび式b中、R41は、メチル基、またはフェニル基を示す。R42およびR43は、それぞれ独立に炭素数1~4のアルキル基を示す。式a中、nは、括弧内の構造の繰り返し数を示し、ポリエステル樹脂Aにおけるnの平均値は、10以上150以下である。式b中、mおよびkは、それぞれ独立に各括弧内の構造の繰り返し数を示し、ポリエステル樹脂Aにおけるmkの平均値は、10以上150以下である。式B中、R51~R54は、それぞれ独立に水素原子、またはメチル基を示す。X2は、m-フェニレン基、p-フェニレン基、または2つのp-フェニレン基が酸素原子を介して結合した2価の基を示す。Y2は、単結合、メチレン基、エチリデン基、プロピリデン基、フェニルエチリデン基、シクロヘキシリデン基、または酸素原子を示す。式C中、R61~R64は、それぞれ独立に水素原子、またはメチル基を示す。Y3は、単結合、メチレン基、エチリデン基、プロピリデン基、フェニルエチリデン基、シクロヘキシリデン基、または酸素原子を示す。式D中、R71~R74は、それぞれ独立に水素原子、またはメチル基を示す。X4は、m-フェニレン基、p-フェニレン基、または2つのp-フェニレン基が酸素原子を介して結合した2価の基を示す。Y4は、単結合、メチレン基、エチリデン基、プロピリデン基、シクロヘキシリデン基、または酸素原子を示す。式1および式1’中、Ar1は、フェニル基、または置換基としてメチル基、もしくはエチル基を有するフェニル基を示す。Ar2は、フェニル基、置換基としてメチル基を有するフェニル基、置換基として-CH=CH-Ta式中、Taは、トリフェニルアミンのベンゼン環から水素原子1個を除いて導き出される1価の基、または置換基としてメチル基、もしくはエチル基を有するトリフェニルアミンのベンゼン環から水素原子1個を除いて導き出される1価の基を示す。で示される1価の基を有するフェニル基、またはビフェニリル基を示す。R1は、フェニル基、置換基としてメチル基を有するフェニル基、または置換基として-CH=CAr3Ar4式中、Ar3およびAr4は、それぞれ独立にフェニル基、または置換基としてメチル基を有するフェニル基を示す。で示される1価の基を有するフェニル基を示す。R2は、水素原子、フェニル基、または置換基としてメチル基を有するフェニル基を示す。式2中、Ar21およびAr22はそれぞれ独立にフェニル基、またはトリル基を示す。式2’中、Ar23およびAr26は、それぞれ独立にフェニル基、または置換基としてメチル基を有するフェニル基を示す。Ar24、Ar25、Ar27、およびAr28は、それぞれ独立にフェニル基、またはトリル基を示す。前記電荷輸送層中の前記シロキサン部位の含有量が、前記電荷輸送層中の全樹脂の全質量に対して1質量以上20質量以下である請求項1に記載の電子写真感光体。請求項1または2のいずれかに記載の電子写真感光体と、帯電手段、現像手段、転写手段およびクリーニング手段からなる群より選択される少なくとも1つの手段とを一体に支持し、電子写真装置本体に着脱自在であることを特徴とするプロセスカートリッジ。請求項1または2のいずれかに記載の電子写真感光体、帯電手段、露光手段、現像手段および転写手段を有することを特徴とする電子写真装置。請求項1または2に記載の電子写真感光体の製造方法であって、前記ポリエステル樹脂A、前記ポリカーボネート樹脂C、および前記ポリエステル樹脂Dからなる群より選択される少なくとも一方の樹脂と、前記式1で示される化合物、前記式1’で示される化合物、前記式2で示される化合物、および前記式2’で示される化合物からなる群より選択される少なくとも1種の電荷輸送物質とを含有する電荷輸送層用塗布液を前記電荷発生層上に塗布し、これを乾燥させて前記電荷輸送層を形成する工程を有することを特徴とする電子写真感光体の製造方法。特許文献1で開示されている電子写真感光体は、持続的な接触ストレスの低減と繰り返し使用時の電位安定性とが両立されている。しかしながら、本発明者らが検討を進めた結果、電荷輸送物質として特定構造の電荷輸送物質を用いた場合は、繰り返し使用時の電位安定性が、より改善できる余地があることがわかった。特許文献2では、シロキサン構造を側鎖に有するポリカーボネート樹脂を用いて、電子写真感光体の表面の滑り性を向上させることが報告されている。しかしながら、特許文献2の電子写真感光体では、持続的な接触ストレスの低減と電子写真感光体の繰り返し使用時の電位安定性変動の抑制とが十分に両立できていなかった。特許文献3では、シロキサン構造を組み込んだ樹脂を含有する感光体において、表面の潤滑性と耐摩耗性とを向上させることが報告されている。しかしながら、特許文献3の電子写真感光体では、持続的な接触ストレスの緩和と電子写真感光体の繰り返し使用時の電位安定性変動の抑制とが十分に両立できていなかった。本発明の目的は、特定の電荷輸送物質を含有する電子写真感光体において、接触部材等との接触ストレスの持続的な低減と、繰り返し使用時の電位安定性との両立に優れた電子写真感光体を提供することである。また、本発明の別の目的は、前記電子写真感光体を有するプロセスカートリッジおよび電子写真装置を提供することにある。また、本発明の別の目的は、前記電子写真感光体を製造する電子写真感光体の製造方法に関する。上記の目的は以下の本発明によって達成される。本発明は、支持体、該支持体上に設けられた電荷発生層および該電荷発生層上に設けられた電荷輸送層を有し、かつ、該電荷輸送層が表面層である電子写真感光体において、該電荷輸送層が、マトリックスとドメインで構成されているマトリックス-ドメイン構造を有し、該ドメインは、下記式Aで示される繰り返し構造単位、および下記式Bで示される繰り返し構造単位を有するポリエステル樹脂Aを含有し、該マトリックスは、下記式Cで示される繰り返し構造単位を有するポリカーボネート樹脂C、および下記式Dで示される繰り返し構造単位を有するポリエステル樹脂Dからなる群より選択される少なくとも一方の樹脂と、下記式1で示される化合物、下記式1’で示される化合物、下記式2で示される化合物、および下記式2’で示される化合物からなる群より選択される少なくとも1種の電荷輸送物質を含有し、該ポリエステル樹脂Aの全質量に対するシロキサン部位の含有量が5.0質量以上40質量以下であることを特徴とする電子写真感光体に関する。式A中、Y1は、単結合、メチレン基、エチリデン基、プロピリデン基、フェニルエチリデン基、シクロヘキシリデン基、または酸素原子を示す。X1は、m-フェニレン基、p-フェニレン基、または2つのp-フェニレン基が酸素原子を介して結合した2価の基を示す。W1は、下記式a、または下記式bで示される1価の基を示す。式aおよび式b中、R41はメチル基、またはフェニル基を示す。R42およびR43は、それぞれ独立に炭素数1から4のアルキル基を示す。式a中、nは、括弧内の構造の繰り返し数を示し、ポリエステル樹脂Aにおけるnの平均値は、10以上150以下である。式b中、mおよびkは、それぞれ独立に各括弧内の構造の繰り返し数を示し、ポリエステル樹脂Aにおけるmkの平均値は、10以上150以下である。式B中、R51~R54は、それぞれ独立に水素原子、またはメチル基を示す。X2は、m-フェニレン基、p-フェニレン基、または2つのp-フェニレン基が酸素原子を介して結合した2価の基を示す。Y2は、単結合、メチレン基、エチリデン基、プロピリデン基、フェニルエチリデン基、シクロヘキシリデン基、または酸素原子を示す。式C中、R61~R64は、それぞれ独立に水素原子、またはメチル基を示す。Y3は、単結合、メチレン基、エチリデン基、プロピリデン基、フェニルエチリデン基、シクロヘキシリデン基、または酸素原子を示す。式D中、R71~R74は、それぞれ独立に水素原子、またはメチル基を示す。X4は、m-フェニレン基、p-フェニレン基、または2つのp-フェニレン基が酸素原子を介して結合した2価の基を示す。Y4は、単結合、メチレン基、エチリデン基、プロピリデン基、シクロヘキシリデン基、または酸素原子を示す。式1および式1’中、Ar1は、フェニル基、または置換基としてメチル基、またはエチル基を有するフェニル基を示す。Ar2は、フェニル基、置換基としてメチル基を有するフェニル基、置換基として-CH=CH-Ta式中、Taは、トリフェニルアミンのベンゼン環から水素原子1個を除いて導き出される1価の基、または置換基としてメチル基、もしくはエチル基を有するトリフェニルアミンのベンゼン環から水素原子1個を除いて導き出される1価の基を示す。で示される1価の基を有するフェニル基、またはビフェニリル基を示す。R1は、フェニル基、置換基としてメチル基を有するフェニル基、または置換基として-CH=CAr3Ar4式中、Ar3およびAr4は、それぞれ独立にフェニル基、または置換基としてメチル基を有するフェニル基を示す。で示される1価の基を有するフェニル基を示す。R2は、水素原子、フェニル基、または置換基としてメチル基を有するフェニル基を示す。式2中、Ar21およびAr22は、それぞれ独立にフェニル基、またはトリル基を示す。式2’中、Ar23およびAr26は、それぞれ独立にフェニル基、または置換基としてメチル基を有するフェニル基を示す。Ar24、Ar25、Ar27、およびAr28は、それぞれ独立にフェニル基、またはトリル基を示す。また、本発明は、前記電子写真感光体と、帯電手段、現像手段、転写手段およびクリーニング手段からなる群より選択される少なくとも1つの手段とを一体に支持し、電子写真装置本体に着脱自在であるプロセスカートリッジに関する。また、本発明は、前記電子写真感光体、帯電手段、露光手段、現像手段および転写手段を有する電子写真装置に関する。また、本発明は、前記電子写真感光体の製造方法であって、前記ポリエステル樹脂A、前記ポリカーボネート樹脂C、および前記ポリエステル樹脂Dからなる群より選択される少なくとも一方の樹脂と、前記式1で示される化合物、前記式1’で示される化合物、前記式2で示される化合物、および前記式2’で示される化合物からなる群より選択される少なくとも1種の電荷輸送物質とを含有する電荷輸送層用塗布液を前記電荷発生層上に塗布し、これを乾燥させて前記電荷輸送層を形成する工程を有することを特徴とする電子写真感光体の製造方法に関する。本発明によれば、特定の電荷輸送物質を含有する電子写真感光体において、接触部材等との接触ストレスの持続的な緩和と、繰り返し使用時の電位安定性との両立に優れた電子写真感光体を提供することができる。また、本発明によれば、前記電子写真感光体を有するプロセスカートリッジおよび電子写真装置を提供することができる。また、本発明によれば、前記電子写真感光体を製造する電子写真感光体の製造方法を提供することができる。以下、ポリエステル樹脂Aを成分αと呼ぶ。式Cで示される繰り返し構造単位を有するポリカーボネート樹脂C、および式Dで示される繰り返し構造単位を有するポリエステル樹脂Dからなる群より選択される少なくとも一方の樹脂を成分βと呼ぶ。式1で示される化合物、式1’で示される化合物、式2で示される化合物、および式2’で示される化合物からなる群より選択される少なくとも1つの電荷輸送物質を成分γと呼ぶ。本発明の電子写真感光体は、上記のとおり、支持体と、該支持体上に設けられた電荷発生層と、該電荷発生層上に設けられた電荷輸送層、かつ、該電荷輸送層が表面層である電子写真感光体において、該電荷輸送層が、成分βおよびγを含むマトリックスと、成分αを含むドメインで構成されているマトリックス-ドメイン構造を有する。本発明におけるマトリックス-ドメイン構造は、海島構造でいうならば、マトリックスが海に相当し、ドメインが島に相当する。成分αを含むドメインは、成分βおよびγを含むマトリックス中に形成された粒状島状構造を示す。成分αを含むドメインは、前記マトリックス中にドメインが独立して存在している。このようなマトリックス-ドメイン構造は、電荷輸送層の表面観察あるいは電荷輸送層の断面観察を行うことにより確認することができる。マトリックス-ドメイン構造の状態観察あるいはドメインの計測は、たとえば、市販のレーザー顕微鏡、光学顕微鏡、電子顕微鏡、原子力間顕微鏡を用いて測定することが可能である。上記顕微鏡を用いて、所定の倍率により、マトリックス-ドメイン構造の状態観察あるいはドメインの計測することができる。本発明における成分αを含むドメインの数平均粒径は、100nm以上1000nm以下であることが好ましい。また、各ドメインの粒径の粒度分布は狭いほうが接触ストレスの低減効果の持続性の観点から好ましい。本発明における数平均粒径は、本発明の電荷輸送層を垂直に切断した断面を上述の顕微鏡で観察することによって観測されるドメインのうち任意に100個選択する。選択されたそれぞれのドメインの最大径を測定し、それぞれのドメインの最大径を平均化することによりドメインの数平均粒径を算出する。なお、電荷輸送層の断面を顕微鏡で観察することにより、深さ方向の画像情報が得られ、電荷輸送層の三次元画像を取得することも可能である。本発明の電子写真感光体の電荷輸送層のマトリックス-ドメイン構造は、成分α、β、およびγを含有する電荷輸送層用塗布液を用いて形成することができる。そして、この電荷輸送層用塗布液を前記電荷発生層上に塗布し、これを乾燥させて電荷輸送層を形成する工程を有することにより、本発明の電子写真感光体を製造することができる。本発明のマトリックス-ドメイン構造は、成分βおよびγを含むマトリックス中に、成分αを含むドメインを形成している構造である。電荷輸送層の表面だけでなく、電荷輸送層中に成分αを含むドメインが形成されていることにより、接触ストレス低減の効果が持続的に発現していると考えられる。詳しくは、紙やクリーニングブレードなどの部材の摺擦により減少した接触ストレスの低減効果を有するシロキサン樹脂成分を電荷輸送層中のドメインより供給可能となるためであると考えられる。本発明者らは、電荷輸送物質として特定構造の電荷輸送物質を用いた場合は、繰り返し使用時の電位安定性が、より改善できる余地があることがわかった。そして、本発明者らは、本発明の特定の電荷輸送物質成分γを含有する電子写真感光体において、繰り返し使用時の電位安定性をさらに高める理由を以下のように推測している。本発明のマトリックス-ドメイン構造を有する電荷輸送層を含む電子写真感光体において、繰り返し使用時の電位変動が抑制されるためには、マトリックス-ドメイン構造におけるドメイン中の電荷輸送物質の含有量を極力低減することが重要である。電荷輸送物質とドメインを形成するシロキサン構造を組み込んだ樹脂との相溶性が高い場合、ドメイン中に電荷輸送物質が多く含有されて凝集し、感光体の繰り返し使用時にドメイン中の電荷輸送物質に電荷が捕捉され、電位安定性が十分でなくなる。特定の電荷輸送物質を含有する電子写真感光体において、繰り返し使用時の電位安定性と持続的な接触ストレスの低減との両立のためには、シロキサン構造を組み込んだ樹脂による特性改善が必要とされる。本発明における成分γは、電荷輸送層中の樹脂と相溶性の高い電荷輸送物質であり、シロキサン含有樹脂によるドメイン中に成分γを多く含有されてしまい、成分γが凝集状態を形成しやすくなっていると考えられる。本発明では、成分γを含有する電子写真感光体において、本発明の成分αを含むドメインを形成することにより良好な電荷輸送能を保持することが可能になっている。この理由としては、成分αを含むドメインを形成することにより、ドメイン中の成分γの含有量が低減されていると思われる。これは、成分αであるポリエステル樹脂A中の分岐シロキサン構造により、樹脂と相溶しやすい構造である成分γのドメイン内の残留を低減できているためであると考えられる。成分γについて本発明の成分γは、下記式1で示される化合物、下記式1’で示される化合物、下記式2で示される化合物、および下記式2’で示される化合物からなる群より選択される少なくとも1つの電荷輸送物質である。式1および式1’中、Ar1は、フェニル基、または置換基としてメチル基、またはエチル基を有するフェニル基を示す。Ar2は、フェニル基、置換基としてメチル基を有するフェニル基、置換基として-CH=CH-Ta式中、Taは、トリフェニルアミンのベンゼン環から水素原子1個を除いて導き出される1価の基、または置換基としてメチル基、もしくはエチル基を有するトリフェニルアミンのベンゼン環から水素原子1個を除いて導き出される1価の基を示す。で示される1価の基を有するフェニル基、またはビフェニリル基を示す。R1は、フェニル基、置換基としてメチル基を有するフェニル基、または置換基として-CH=CAr3Ar4式中、Ar3およびAr4は、それぞれ独立にフェニル基、または置換基としてメチル基を有するフェニル基を示す。で示される1価の基を有するフェニル基を示す。R2は、水素原子、フェニル基、または置換基としてメチル基を有するフェニル基を示す。式2中、Ar21およびAr22は、それぞれ独立にフェニル基、またはトリル基を示す。式2’中、Ar23およびAr26は、それぞれ独立にフェニル基、または置換基としてメチル基を有するフェニル基を示す。Ar24、Ar25、Ar27、およびAr28は、それぞれ独立にフェニル基、またはトリル基を示す。以下に、成分γである上記式1、1’、2、または2’で示される構造を有する電荷輸送物質の具体例を示す。これらの中でも、成分γは、上記式1-2、1-3、1-4、1-5、1-7、1-8、1-9、2-1、2-5で示される構造を有する電荷輸送物質であることが好ましい。成分αについて本発明の成分αは、下記式Aで示される繰り返し構造単位および下記式Bで示される繰り返し構造単位を有するポリエステル樹脂Aである。ポリエステル樹脂Aのシロキサン部位の含有量は、5.0質量5質量以上40質量以下である。式A中、Y1は、単結合、メチレン基、エチリデン基、プロピリデン基、フェニルエチリデン基、シクロヘキシリデン基、または酸素原子を示す。X1は、m-フェニレン基、p-フェニレン基、または2つのp-フェニレン基が酸素原子を介して結合した2価の基を示す。W1は、下記式a、または下記式bで示される1価の基を示す。式aおよび式b中、R41はメチル基、またはフェニル基を示す。R42およびR43は、それぞれ独立に炭素数1から4のアルキル基を示す。式a中、nは、括弧内の構造の繰り返し数を示し、ポリエステル樹脂Aにおけるnの平均値は、10以上150以下である。式b中、mおよびkは、それぞれ独立に各括弧内の構造の繰り返し数を示し、ポリエステル樹脂Aにおけるmkの平均値は、10以上150以下である。式B中、R51~R54は、それぞれ独立に水素原子、またはメチル基を示す。X2は、m-フェニレン基、p-フェニレン基、または2つのp-フェニレン基が酸素原子を介して結合した2価の基を示す。Y2は、単結合、メチレン基、エチリデン基、プロピリデン基、フェニルエチリデン基、シクロヘキシリデン基、または酸素原子を示す。以下に成分αである上記式Aで示される繰り返し構造単位および上記式Bで示される繰り返し構造単位を有するポリエステル樹脂Aに関して説明する。以下に上記式Aで示される繰り返し構造単位の具体例を示す。これらの中でも上記式Aで示される繰り返し構造単位は上記式A-1、A-2で示される繰り返し構造単位が好ましい。上記式A-1からA-12で示される構造単位中のW1は、式a、または式bで示される1価の基を示す。上記式aおよび式b中、ポリエステル樹脂Aにおけるnの平均値は、10以上150以下である。さらに、nの平均値が、30以上100以下であると、持続的な接触ストレスの低減効果と繰り返し使用時の電位安定性との両立の観点から好ましい。式b中、mおよびkは、ポリエステル樹脂Aにおけるmkの平均値は、10以上150以下である。さらに、mkの平均値が、30以上100以下であることが、持続的な接触ストレスの緩和効果と繰り返し使用時の電位安定性との両立の観点から好ましい。上記式aにおいて、括弧内の構造の繰り返し数であるnは、nの繰り返し数の平均値で示した値の±10の範囲内であることが、本発明の効果が安定的に得られる点で好ましい。上記式bにおいて、各括弧内の構造の繰り返し数のmとkの和であるmkは、mkの繰り返し数の平均値で示した値の±10の範囲内であることが、本発明の効果が安定的に得られる点で好ましい。上記式aおよびbで示される構造の具体例を示す。これらのなかでも、上記式a-1、a-3で示される構造が好ましい。次に上記式Bで示される繰り返し構造単位について説明する。以下に、上記式Bで示される繰り返し構造単位の具体例を示す。これらの中でも、上記式B-1、B-2、B-6、B-11、B-12で示される繰り返し構造単位が好ましい。また、本発明における上記成分αであるポリエステル樹脂Aは、ポリエステル樹脂Aの全質量に対してシロキサン部位を5.0質量5質量以上40質量以下で含有する。シロキサン部位の含有量が5.0質量5質量未満であると、接触ストレスの持続的な緩和効果が十分に得られず、かつ、成分β、またはγを含むマトリックス中に効率的にドメインを形成することができない。また、シロキサン部位の含有量が40質量より多いと、成分αを含むドメイン中で成分γが凝集体を形成し、繰り返し使用時の電位安定性が十分に得られない。本発明において、シロキサン部位とは、シロキサン部分を構成する両端のケイ素原子およびそれらに結合する基と、該両端のケイ素原子に挟まれた酸素原子、ケイ素原子およびそれらに結合する基を含む部位である。具体的にいえば、シロキサン部位とは、たとえば、下記式A-Sで示される繰り返し構造単位の場合、下記破線で囲まれた部位のことである。すなわち、以下に示す構造が上記式A-Sのシロキサン部位である。また、式a、bにおけるシロキサン部位の構造も示す。本発明の成分αであるポリエステル樹脂Aの全質量に対するシロキサン部位の含有量は一般的な分析手法で解析可能である。以下に、分析手法の例を示す。まず、電子写真感光体の表面層である電荷輸送層を溶剤で溶解させる。その後、サイズ排除クロマトグラフィーや高速液体クロマトグラフィーなどの各組成成分を分離回収可能な分取装置で、表面層である電荷輸送層に含有される種々の材料を分取する。分取された成分αであるポリエステル樹脂Aを、1H-NMR測定による水素原子樹脂を構成している水素原子のピーク位置、およびピーク面積比による換算法によって構成材料構造、および含有量を確認することができる。それらの結果より、シロキサン部位の繰り返し数やモル比を算出し、含有量質量比に換算する。また、分取された成分αであるポリエステル樹脂Aをアルカリ存在下などで加水分解させ、カルボン酸部分とビスフェノール部分に分解する。得られたビスフェノール部分に対し、核磁気共鳴スペクトル分析や質量分析をおこない、シロキサン部位の繰り返し数やモル比を算出し、含有量質量比に換算することができる。本発明においても上記の手法を用いて、成分αであるポリエステル樹脂A中に含有されるシロキサン部位の質量比を測定した。また、成分αであるポリエステル樹脂A中に含有されるシロキサン部位の質量比は、重合時のシロキサン部位を含むモノマー単位の原材料の使用量と関係するため、目的のシロキサン部位の質量比とするために、原材料の使用量を調整した。本発明に用いられる上記成分αであるポリエステル樹脂Aは、上記式Aで示される繰り返し構造単位と、上記式Bで示される繰り返し構造単位との共重合体である。そして、その共重合形態は、ブロック共重合、ランダム共重合、交互共重合などのいずれの形態であってもよい。本発明に用いられる上記成分αであるポリエステル樹脂Aの重量平均分子量は、上記成分βおよびγを含むマトリックス中でドメインを形成する点で、30,000以上150,000以下であることが好ましい。さらには、40,000以上100,000以下であることがより好ましい。本発明において、樹脂の重量平均分子量とは、常法に従い、特開2007-79555号公報に記載の方法により測定されたポリスチレン換算の重量平均分子量である。本発明に用いられる上記成分αであるポリエステル樹脂Aは、たとえば、従来からのホスゲン法、または、エステル交換法によって合成することが可能である。本発明の電子写真感光体の表面層である電荷輸送層は、ポリエステル樹脂Aの他に、シロキサン構造を有する樹脂を含有させてもよい。具体的には、シロキサン構造を有するポリカーボネート樹脂、シロキサン構造を有するポリエステル樹脂、シロキサン構造を有するアクリル樹脂が挙げられる。他のシロキサン構造を有する樹脂を用いる場合、接触ストレスの低減効果の持続性と、繰り返し使用時の電位安定性の効果の観点から、電荷輸送層中の成分αの含有量は、電荷輸送層中のシロキサン部位を有する樹脂の全質量に対して90質量以上100質量未満であることが好ましい。本発明におけるポリエステル樹脂Aのシロキサン部位の含有量は、電荷輸送層中の全樹脂の全質量に対して1質量以上20質量以下であることが好ましい。シロキサン部位の含有量が1質量以上20質量以下であると、マトリックス-ドメイン構造が安定して形成され、持続的な接触ストレスの低減効果と繰り返し使用時の電位安定性とを高いレベルで両立することができる。さらには、2質量以上10質量以下であることがより好ましく、持続的な接触ストレスの低減効果と繰り返し使用時の電位安定性とをさらに高めることができる。以下に、本発明に用いられる成分αであるポリエステル樹脂Aの合成例を示す。ポリエステル樹脂Aは、特開平05-043670号公報、および特開平08-234468号公報に記載の合成方法を用いて合成することが可能である。本発明においても同様の合成方法を用い、式Aで示される繰り返し構造単位、および式Bで示される繰り返し構造単位に応じた原材料を用いて表1の合成例に示すポリエステル樹脂Aを合成した。合成したポリエステル樹脂Aの重量平均分子量およびポリエステル樹脂A中のシロキサン部位の含有量を表1に示す。さらに、ポリエステル樹脂A中のシロキサン部位の含有量が2質量である比較合成例1樹脂E1と、50質量である比較合成例2樹脂E2を表1に示す。表1中のテレフタル酸/イソフタル酸比は、上記式Aで示される繰り返し構造単位の具体例A-1からA-7、および上記式Bで示される繰り返し構造単位の具体例B-1からB-9中に含まれるテレフタル酸骨格とイソフタル酸骨格の比を示す。合成例樹脂A1において、上記式aで示される構造の括弧内の繰り返し数nの最大値は63、最小値は57であった。合成例樹脂A18において、上記式bで示される構造の括弧内の繰り返し数mとkの和mkの最大値は64、最小値は56であった。成分βについて本発明の成分βは、下記式Cで示される繰り返し構造単位を有するポリカーボネート樹脂C、および下記式Dで示される繰り返し構造単位を有するポリエステル樹脂Dからなる群より選択される少なくとも一方の樹脂である。式C中、R61~R64は、それぞれ独立に水素原子、またはメチル基を示す。Y3は、単結合、メチレン基、エチリデン基、プロピリデン基、フェニルエチリデン基、シクロヘキシリデン基、または酸素原子を示す。式D中、R71~R74は、それぞれ独立に水素原子、またはメチル基を示す。X4は、m-フェニレン基、p-フェニレン基、または2つのp-フェニレン基が酸素原子を介して結合した2価の基を示す。Y4は、単結合、メチレン基、エチリデン基、プロピリデン基、シクロヘキシリデン基、または酸素原子を示す。以下に、上記式Cで示される繰り返し構造単位の具体例を示す。これらの中でも、上記式C-1、C-2、C-3、C-7、C-9で示される繰り返し構造単位が好ましい。以下に、上記式Dで示される繰り返し構造単位の具体例を示す。これらの中でも、上記式D-3、D-4、D-8、D-9で示される繰り返し構造単位が好ましい。本発明の電子写真感光体の表面層である電荷輸送層は、樹脂として成分αおよびβを含有するが、さらに他の樹脂を混合して用いてもよい。混合して用いてもよい他の樹脂としては、アクリル樹脂、ポリエステル樹脂、ポリカーボネート樹脂などが挙げられる。他の樹脂を混合して用いる場合、成分βポリカーボネート樹脂C、ポリエステル樹脂Dとその他の樹脂との割合は、構成要素βの含有量が90質量以上100未満質量比の範囲が好ましい。本発明において、成分βに加えて、他の樹脂を混合して用いる場合、電荷輸送物質との均一なマトリックスを形成するという観点から、他の樹脂はシロキサン構造を有さない樹脂を用いることが好ましい。本発明の電子写真感光体の表面層である電荷輸送層には、電荷輸送物質として成分γを含有するが、他の構造の電荷輸送物質を含有しても良い。含有してもよい他の構造の電荷輸送物質としては、トリアリールアミン化合物、ヒドラゾン化合物などが挙げられる。これらの中でも、電荷輸送物質としてトリアリールアミン化合物を用いることが繰り返し使用時の電位安定性の点で好ましい。他の構造の電荷輸送物質を混合して用いる場合、成分γが、電荷輸送層に含有される全電荷輸送物質中に50質量以上含有することが好ましい。さらには70質量以上含有することが好ましい。次に、本発明の電子写真感光体の構成について説明する。本発明の電子写真感光体は、支持体、該支持体上に設けられた電荷発生層、および該電荷発生層上に設けられた電荷輸送層を有する電子写真感光体である。また、電荷輸送層が電子写真感光体の表面層最上層である電子写真感光体である。また、本発明の電子写真感光体の電荷輸送層は、上記成分α、βおよびγを含有する。また、電荷輸送層を積層構造としてもよく、その場合は、少なくとも最も表面側の電荷輸送層に上記マトリックス-ドメイン構造を有させる。電子写真感光体は、一般的には、円筒状支持体上に感光層電荷発生層、電荷輸送層を形成してなる円筒状の電子写真感光体が広く用いられるが、ベルト状、シート状などの形状とすることも可能である。支持体本発明の電子写真感光体に用いられる支持体としては、導電性を有するもの導電性支持体が好ましく、アルミニウム、アルミニウム合金、ステンレスなどが挙げられる。アルミニウムまたはアルミニウム合金製の支持体の場合は、ED管、EI管や、これらを切削、電解複合研磨、湿式または乾式ホーニング処理した支持体を用いることもできる。また、金属支持体、樹脂支持体上にアルミニウム、アルミニウム合金、または酸化インジウム-酸化スズ合金等の導電材料の薄膜を形成したものも挙げられる。支持体の表面は、切削処理、粗面化処理、アルマイト処理などを施してもよい。また、カーボンブラック、酸化スズ粒子、酸化チタン粒子、銀粒子のような導電性粒子を樹脂などに含浸した支持体や、導電性結着樹脂を有するプラスチックを用いることもできる。導電層本発明の電子写真感光体において、支持体上に導電性粒子と樹脂を有する導電層を設けてもよい。導電性粒子および樹脂を有する導電層を支持体上に形成する方法では、導電層中に導電性粒子を含む粉体が含有される。導電性粒子としては、カーボンブラック、アセチレンブラック、アルミニウム、ニッケル、鉄、ニクロム、銅、亜鉛、銀などの金属粉や、導電性酸化スズ、ITOなどの金属酸化物粉体が挙げられる。導電層に用いられる樹脂としては、ポリエステル樹脂、ポリカーボネート樹脂、ポリビニルブチラール樹脂、アクリル樹脂、シリコーン樹脂、エポキシ樹脂、メラミン樹脂、ウレタン樹脂、フェノール樹脂およびアルキッド樹脂などが挙げられる。これらの樹脂は単独でも、二種以上を組み合わせて用いてもよい。導電層用塗布液の溶剤としては、エーテル系溶剤、アルコール系溶剤、ケトン系溶剤および芳香族炭化水素溶剤が挙げられる。導電層の膜厚は、0.2μm以上40μm以下であることが好ましく、1μm以上35μm以下であることがより好ましい。さらには5μm以上30μm以下であることがより好ましい。中間層本発明の電子写真感光体では、支持体または導電層と、電荷発生層との間に中間層を設けてもよい。中間層は、樹脂を含有する中間層用塗布液を支持体上、または導電層上に塗布し、これを乾燥または硬化させることによって形成することができる。中間層に用いられる樹脂としては、ポリアクリル酸類、メチルセルロース、エチルセルロース、ポリアミド樹脂、ポリイミド樹脂、ポリアミドイミド樹脂、ポリアミド酸樹脂、メラミン樹脂、エポキシ樹脂、ポリウレタン樹脂などが挙げられる。中間層に用いられる樹脂は熱可塑性樹脂が好ましく、具体的には、熱可塑性のポリアミド樹脂が好ましい。ポリアミド樹脂としては、溶液状態で塗布できるような低結晶性または非結晶性の共重合ナイロンが好ましい。中間層の膜厚は、0.05μm以上40μm以下であることが好ましく、0.1μm以上20μm以下であることがより好ましい。また、中間層には、半導電性粒子、電子輸送物質、あるいは電子受容性物質を含有させてもよい。電荷発生層本発明の電子写真感光体において、支持体、導電層または中間層上には、電荷発生層が設けられる。本発明の電子写真感光体に用いられる電荷発生物質としては、アゾ顔料、フタロシアニン顔料、インジゴ顔料およびペリレン顔料が挙げられる。これら電荷発生物質は1種のみ用いてもよく、2種以上用いてもよい。これらの中でも、特にオキシチタニウムフタロシアニン、ヒドロキシガリウムフタロシアニン、クロロガリウムフタロシアニンなどが高感度であるため好ましい。電荷発生層に用いられる樹脂としては、ポリカーボネート樹脂、ポリエステル樹脂、ブチラール樹脂、ポリビニルアセタール樹脂、アクリル樹脂、酢酸ビニル樹脂および尿素樹脂が挙げられる。これらの中でも、ブチラール樹脂が特に好ましい。これらの樹脂は、単独、混合または共重合体として1種または2種以上用いることができる。電荷発生層は、電荷発生物質を樹脂および溶剤とともに分散して得られる電荷発生層用塗布液を塗布し、これを乾燥させることによって形成することができる。また、電荷発生層は、電荷発生物質の蒸着膜としてもよい。分散方法としては、たとえば、ホモジナイザー、超音波、ボールミル、サンドミル、アトライター、ロールミルを用いた方法が挙げられる。電荷発生物質と樹脂との割合は、樹脂1質量部に対して、電荷発生物質が0.1質量部以上10質量部以下が好ましく、特には1質量部以上3質量部以下がより好ましい。電荷発生層用塗布液に用いられる溶剤は、アルコール系溶剤、スルホキシド系溶剤、ケトン系溶剤、エーテル系溶剤、エステル系溶剤、または芳香族炭化水素溶剤などが挙げられる。電荷発生層の膜厚は、0.01μm以上5μm以下であることが好ましく、0.1μm以上2μm以下であることがより好ましい。また、電荷発生層には、種々の増感剤、酸化防止剤、紫外線吸収剤、可塑剤などを必要に応じて添加することもできる。また、電荷発生層において電荷の流れが滞らないようにするために、電荷発生層には、電子輸送物質、または電子受容性物質を含有させてもよい。電荷輸送層本発明の電子写真感光体において、電荷発生層上には、電荷輸送層が設けられる。本発明の電子写真感光体の表面層である電荷輸送層は、特定の電荷輸送物質として成分γが含有するが、上述のように他の構造の電荷輸送物質を含有しても良い。混合してもよい他の構造の電荷輸送物質としては、上述のとおりである。本発明の電子写真感光体の表面層である電荷輸送層は樹脂として、成分αおよび成分βを含有するが、上述のとおり、他の樹脂をさらに混合して用いてもよい。混合して用いてもよい他の樹脂は、上述のとおりである。電荷輸送層は、電荷輸送物質および上記各樹脂を溶剤に溶解させることによって得られる電荷輸送層用塗布液を塗布し、これを乾燥させることによって形成することができる。電荷輸送物質と樹脂との割合は、樹脂1質量部に対して、電荷輸送物質が0.4質量部以上2質量部以下が好ましく、0.5質量部以上1.2質量部以下がより好ましい。電荷輸送層用塗布液に用いられる溶剤としては、ケトン系溶剤、エステル系溶剤、エーテル系溶剤および芳香族炭化水素溶剤が挙げられる。これら溶剤は、単独で使用してもよいが、2種類以上を混合して使用してもよい。これらの溶剤の中でも、エーテル系溶剤または芳香族炭化水素溶剤を使用することが、樹脂溶解性の観点から好ましい。電荷輸送層の膜厚は、5μm以上50μm以下であることが好ましく、10μm以上35μm以下であることがより好ましい。また、電荷輸送層には、酸化防止剤、紫外線吸収剤、可塑剤などを必要に応じて添加することもできる。本発明の電子写真感光体の各層には、各種添加剤を添加することができる。添加剤としては、例えば、酸化防止剤、紫外線吸収剤、耐光安定剤のような劣化防止剤や、有機微粒子、無機微粒子などの微粒子が挙げられる。劣化防止剤としては、ヒンダードフェノール系酸化防止剤、ヒンダードアミン系耐光安定剤、硫黄原子含有酸化防止剤、リン原子含有酸化防止剤が挙げられる。有機微粒子としては、フッ素原子含有樹脂粒子、ポリスチレン微粒子、ポリエチレン樹脂粒子のような高分子樹脂粒子が挙げられる。無機微粒子としては、例えば、シリカ、アルミナのような金属酸化物が挙げられる。上記各層の塗布液を塗布する際には、浸漬塗布法浸漬コーティング法、スプレーコーティング法、スピンナーコーティング法、ローラーコーティング法、マイヤーバーコーティング法、ブレードコーティング法などの塗布方法を用いることができる。電子写真装置図1に、本発明の電子写真感光体を有するプロセスカートリッジを備えた電子写真装置の概略構成の一例を示す。図1において、1は円筒状の電子写真感光体であり、軸2を中心に矢印方向に所定の周速度をもって回転駆動される。回転駆動される電子写真感光体1の表面は、回転過程において、帯電手段一次帯電手段:帯電ローラーなど3により、負の所定電位に均一に帯電される。次いで、スリット露光やレーザービーム走査露光などの露光手段不図示から出力される目的の画像情報の時系列電気デジタル画像信号に対応して強度変調された露光光画像露光光4を受ける。こうして電子写真感光体1の表面に、目的の画像に対応した静電潜像が順次形成されていく。電子写真感光体1の表面に形成された静電潜像は、現像手段5の現像剤に含まれるトナーで反転現像により現像されてトナー像となる。次いで、電子写真感光体1の表面に形成担持されているトナー像が、転写手段転写ローラーなど6からの転写バイアスによって、転写材紙などPに順次転写されていく。なお、転写材Pは、転写材供給手段不図示から電子写真感光体1の回転と同期して取り出されて電子写真感光体1と転写手段6との間当接部に給送される。また、転写手段6には、バイアス電源不図示からトナーの保有電荷とは逆極性のバイアス電圧が印加される。トナー像の転写を受けた転写材Pは、電子写真感光体1の表面から分離されて定着手段8へ搬送されてトナー像の定着処理を受けることにより画像形成物プリント、コピーとして装置外へ搬送される。トナー像転写後の電子写真感光体1の表面は、クリーニング手段クリーニングブレードなど7によって転写残りの現像剤転写残トナーの除去を受けて清浄面化される。次いで、前露光手段不図示からの前露光光不図示により除電処理された後、繰り返し画像形成に使用される。なお、図1に示すように、帯電手段3が帯電ローラーなどを用いた接触帯電手段である場合は、前露光は必ずしも必要ではない。本発明においては、上記の電子写真感光体1、帯電手段3、現像手段5、転写手段6およびクリーニング手段7などの構成要素の中から複数のものを選択し、これらを容器に納めてプロセスカートリッジとして一体に支持して構成してもよい。そして、このプロセスカートリッジを複写機やレーザービームプリンターなどの電子写真装置本体に対して着脱自在に構成してもよい。図1では、電子写真感光体1と、帯電手段3、現像手段5およびクリーニング手段7とを一体に支持してカートリッジ化して、電子写真装置本体のレールなどの案内手段10を用いて電子写真装置本体に着脱自在なプロセスカートリッジ9としている。以下に、実施例および比較例を挙げて本発明をさらに詳細に説明する。ただし、本発明は下記の実施例によって何ら限定されるものではない。なお、実施例中の部は質量部を意味する。実施例1直径30mm、長さ260.5mmのアルミニウムシリンダーを支持体とした。次に、SnO2コート処理硫酸バリウム導電性粒子10部、酸化チタン抵抗調節用顔料2部、フェノール樹脂結着樹脂6部、シリコーンオイルレベリング剤0.001部を、メタノール4部およびメトキシプロパノール16部の混合溶剤を用いて導電層用塗布液を調製した。この導電層用塗布液を上記アルミニウムシリンダー上に浸漬塗布し、これを140°Cで30分間硬化熱硬化させて、膜厚が15μmの導電層を形成した。次に、N-メトキシメチル化ナイロン3部および共重合ナイロン3部を、メタノール65部およびn-ブタノール30部の混合溶剤に溶解させて、中間層用塗布液を調製した。この中間層用塗布液を上記導電層上に浸漬塗布し、これを100°Cで10分間乾燥させて、膜厚が0.7μmの中間層を形成した。次に、CuKα特性X線回折におけるブラッグ角2θ±0.2°の7.5°、9.9°、16.3°、18.6°、25.1°および28.3°に強いピークを有する結晶形のヒドロキシガリウムフタロシアニン電荷発生物質10部を用意した。それに、シクロヘキサノン250部およびポリビニルブチラール樹脂商品名:エスレックBX-1、積水化学工業株製5部を混合し、直径1mmのガラスビーズを用いたサンドミル装置で23±3°C雰囲気下1時間分散した。分散後、酢酸エチル250部を加えて、電荷発生層用塗布液を調製した。この電荷発生層用塗布液を上記中間層上に浸漬塗布し、これを100°Cで10分間乾燥させて、膜厚が0.26μmの電荷発生層を形成した。次に、成分γとして上記式1-3で示される構造を有する電荷輸送物質10部、成分αとして合成例1で合成したポリエステル樹脂A14部、および成分βとして上記式C-1で示される繰り返し構造とC-7で示される繰り返し構造を8:2の比で含有するポリカーボネート樹脂C重量平均分子量120,0006部を、テトラヒドロフラン20部およびトルエン60部の混合溶剤に溶解させることによって、電荷輸送層用塗布液を調製した。この電荷輸送層用塗布液を上記電荷発生層上に浸漬塗布し、これを110°Cで1時間乾燥させて、膜厚が16μmの電荷輸送層を形成した。形成された電荷輸送層には成分βおよびγを含むマトリックス中に成分αを含むドメインが含有されていることが確認された。このようにして、電荷輸送層が表面層である電子写真感光体を作製した。電荷輸送層に含有される成分α、β、γ、ポリエステル樹脂A中のシロキサン部位の含有量シロキサン含有量A、および電荷輸送層の全樹脂の全質量に対するポリエステル樹脂A中のシロキサン部位の含有量シロキサン含有量Bを表2に示す。次に、評価について説明する。評価は、2,000枚繰り返し使用時の明部電位の変動電位変動、初期および2,000枚繰り返し使用時のトルクの相対値、およびトルク測定時の電子写真感光体の表面の観察について行った。評価装置としては、キヤノン株製レーザービームプリンターLBP-2510帯電一次帯電:接触帯電方式、プロセススピード:94.2mm/sを、電子写真感光体の帯電電位暗部電位を調整できるように改造して用いた。また、ポリウレタンゴム製のクリーニングブレードを、電子写真感光体の表面に対して、当接角25°および当接圧35g/cm2となるように設定した。評価は、温度23°C、相対湿度50環境下で行った。<電位変動評価>評価装置の780nmのレーザー光源の露光量画像露光量については、電子写真感光体の表面での光量が0.3μJ/cm2となるように設定した。電子写真感光体の表面電位暗部電位および明部電位の測定は、電子写真感光体の端部から130mmの位置に電位測定用プローブが位置するように固定された冶具と現像器とを交換して、現像器位置で行った。電子写真感光体の非露光部の暗部電位が-450Vとなるように設定し、レーザー光を照射して暗部電位から光減衰させた明部電位を測定した。また、A4サイズの普通紙を用い、連続して画像出力を2,000枚行い、その前後での明部電位の変動量を評価した。テストチャートは、印字比率5のものを用いた。結果を表7中の電位変動に示す。<トルクの相対値評価>上記電位変動評価条件と同条件において、電子写真感光体の回転モーターの駆動電流値電流値Aを測定した。この評価は、電子写真感光体とクリーニングブレードとの接触ストレス量を評価したものである。得られた電流値の大きさは、電子写真感光体とクリーニングブレードとの接触ストレス量の大きさを示す。さらに、以下の方法でトルク相対値の対照となる電子写真感光体を作製した。実施例1の電子写真感光体の電荷輸送層に用いた成分αであるポリエステル樹脂A1を、表2中の成分βに変更し、樹脂として成分βのみの構成に変更した以外は実施例1と同様にして電子写真感光体を作製した。これを対照用電子写真感光体とした。作製された対照用電子写真感光体を用いて、実施例1と同様に電子写真感光体の回転モーターの駆動電流値電流値Bを測定した。このようにして得られた本発明に関わる成分αを含有する電子写真感光体の回転モーターの駆動電流値電流値Aと、成分αを用いなかった電子写真感光体の回転モーターの駆動電流値電流値Bとの比を算出した。得られた電流値A/電流値Bの数値を、トルクの相対値として比較した。このトルクの相対値の数値は、成分αを用いたことによる電子写真感光体とクリーニングブレードとの接触ストレス量の低減の程度を示し、トルクの相対値の数値が小さいほうが電子写真感光体とクリーニングブレードとの接触ストレス量の低減の程度が大きいことを示す。結果を、表7中の初期トルクの相対値に示す。続いて、A4サイズの普通紙を用い、連続して画像出力を2,000枚行った。テストチャートは、印字比率5のものを用いた。その後、2,000枚繰り返し使用後のトルクの相対値測定を行った。2,000枚繰り返し使用後のトルクの相対値は初期トルクの相対値と同様の評価で行った。この場合、対照用電子写真感光体に対しても2,000枚繰り返し使用を行い、そのときの回転モーターの駆動電流値を用いて2,000枚繰り返し使用後のトルクの相対値を算出した。結果を、表7中の2,000枚後トルクの相対値に示す。<マトリックス-ドメイン構造の評価>上記の方法により作製された電子写真感光体に対して、電荷輸送層を垂直方向に切断した電荷輸送層の断面を超深度形状測定顕微鏡VK-9500株キーエンス社製を用いて断面観察を行った。その際、対物レンズ倍率50倍とし、電子写真感光体の表面の100μm四方10000μm2を視野観察とし、視野内にあるランダムに選択された100個の形成されたドメイン部位の最大径の測定を行った。得られた最大径より平均値を算出し、数平均粒径とした。結果を表7に示す。実施例2~104実施例1において、電荷輸送層の成分α、β、およびγを表2~4に示すように変更した以外は、実施例1と同様にして電子写真感光体を作製し、評価した。形成された電荷輸送層には成分βおよびγを含むマトリックス中に、成分αを含むドメインが含有されていることが確認された。結果を表7、8に示す。なお、成分βとして用いたポリカーボネート樹脂Cの重量平均分子量は、C-1/C-7=8/2:120,000C-2/C-4=5/5:130,000C-3/C-7=8/2:100,000C-5/C-8=8/2:120,000C-4/C-9=5/5:90,000C-4/C-5=5/5:150,000C-1/C-9=5/5:130,000であった。実施例105~108実施例1において、電荷輸送層の成分α、β、およびγを表4に示すように変更した以外は、実施例1と同様にして電子写真感光体を作製し、評価した。形成された電荷輸送層には成分βおよびγを含むマトリックス中に、成分αを含むドメインが含有されていることが確認された。結果を表8に示す。なお、電荷輸送物質として、下記式3-1および下記式3-2で示される構造を有する電荷輸送物質を、成分γである上記式1あるいは上記式1’で示される構造を有する電荷輸送物質と混合して用いた。また、成分βとして用いたポリカーボネート樹脂Cの重量平均分子量は、C-1/C-9=5/5:130,000であった。実施例109~194実施例1において、電荷輸送層の成分α、β、およびγを表4、5に示すように変更した以外は、実施例1と同様にして電子写真感光体を作製し、評価した。形成された電荷輸送層には成分βおよびγを含むマトリックス中に、成分αを含むドメインが含有されていることが確認された。結果を表8に示す。また、成分βとして用いたポリエステル樹脂Dの重量平均分子量は、D-3/D-4=7/3:150,000D-3/D-7=7/3:130,000D-9:120,000D-4/D-5=1/9:100,000D-1/D-2=5/5:120,000D-8/D-10=7/3:110,000D-6/D-7=5/5:130,000であった。また、上記式D-1、D-2、D-3、D-4、D-5、D-6およびD-7で示される繰り返し構造単位は、いずれもテレフタル酸骨格/イソフタル酸骨格の比が、1/1である。比較例1~16実施例1において、ポリエステル樹脂A1を、表1中、比較合成例1で示されるポリエステル樹脂E1に変更し、表6に示す変更を行った以外は、実施例1と同様にして電子写真感光体を作製した。実施例1と同様に評価を行い、結果を表9に示す。形成された電荷輸送層には、マトリックス-ドメイン構造は確認されなかった。比較例17実施例1において、電荷輸送層中に含有する樹脂として上記ポリエステル樹脂E1のみを含有するように変更した以外は、実施例1と同様にして電子写真感光体を作製した。実施例1と同様に評価を行い、結果を表9に示す。形成された電荷輸送層には、マトリックス-ドメイン構造は確認されなかった。なお、トルク相対値の対照となる電子写真感光体は、実施例1で用いた対照の電子写真感光体を用いた。比較例18~29実施例1において、ポリエステル樹脂A1を、表1中、比較合成例2で示されるポリエステル樹脂E2に変更し、表6に示す変更を行った以外は、実施例1と同様にして電子写真感光体を作製した。実施例1と同様に評価を行い、結果を表9に示す。形成された電荷輸送層には、マトリックス-ドメイン構造が形成されていた。比較例30実施例1において、電荷輸送層中に含有する樹脂として上記ポリエステル樹脂E2のみを含有するように変更した以外は、実施例1と同様にして電子写真感光体を作製した。実施例1と同様に評価を行い、結果を表9に示す。形成された電荷輸送層には、マトリックス-ドメイン構造は確認されなかった。なお、トルク相対値の対照となる電子写真感光体は、実施例1で用いた対照の電子写真感光体を用いた。比較例31~36実施例1において、ポリエステル樹脂A1を、国際公開WO2010/008095号公報に記載されている構造である下記式E-3で示される繰り返し構造単位、および上記式B-1で示される繰り返し構造単位を含有し、ポリエステル樹脂中のシロキサン部位の含有量が30質量であるポリエステル樹脂E3:重量平均分子量60,000に変更し、表6に示す変更を行った以外は、実施例1と同様にして電子写真感光体を作製した。上記式E-3および上記式B-1で示される繰り返し構造単位は、テレフタル酸骨格/イソフタル酸骨格の比が1/1である。実施例1と同様に評価を行い、結果を表9に示す。形成された電荷輸送層には、マトリックス-ドメイン構造が形成されていた。なお、トルク相対値の対照となる電子写真感光体は、実施例188で用いた対照の電子写真感光体を用いた。なお、下記式E-3で示される繰り返し構造単位中のシロキサン部位の繰り返し数を示す数値は、繰り返し数の平均値を示す。この場合、樹脂E3における下記式E-3で示される繰り返し構造単位中のシロキサン部位の繰り返し数の平均値は40である。比較例37実施例63において、ポリエステル樹脂A2を、下記式E-4で示される繰り返し構造単位、および上記式C-2で示される繰り返し構造単位を含有し、ポリカーボネート樹脂中のシロキサン部位の含有量が30質量であるポリカーボネート樹脂E4:重量平均分子量80,000に変更した以外は、実施例63と同様にして電子写真感光体を作製した。結果を表9に示す。形成された電荷輸送層には、マトリックス-ドメイン構造は確認されなかった。なお、下記式E-4で示される繰り返し構造単位中のシロキサン部位の繰り返し数を示す数値は、繰り返し数の平均値を示す。この場合、樹脂E4における下記式E-4で示される繰り返し構造単位中のシロキサン部位の繰り返し数の平均値はそれぞれ20である。比較例38~40実施例114において、ポリエステル樹脂A1を、上記ポリカーボネート樹脂E4に変更し、表6に示す変更を行った以外は実施例114と同様にして電子写真感光体を作製した。結果を表9に示す。形成された電荷輸送層には、マトリックス-ドメイン構造は確認されなかった。比較例41~44実施例1において、ポリエステル樹脂A1を、上記樹脂E3に変更し、また、電荷輸送物質を上記式3-1に変更し、表6に示す変更を行った以外は、実施例1と同様にして電子写真感光体を作製した。実施例1と同様に評価を行い、結果を表9に示す。形成された電荷輸送層には、マトリックス-ドメイン構造が形成されていた。なお、トルク相対値の対照となる電子写真感光体は、実施例188で用いた対照の電子写真感光体を用いた。比較例45~46実施例1において、ポリエステル樹脂A1を、ポリエステル樹脂A21に変更し、また、電荷輸送物質を上記式3-1に変更し、表6に示す変更を行った以外は、実施例1と同様にして電子写真感光体を作製した。実施例1と同様に評価を行い、結果を表9に示す。形成された電荷輸送層には、マトリックス-ドメイン構造が形成されていた。なお、トルク相対値の対照となる電子写真感光体は、実施例144で用いた対照の電子写真感光体を用いた。表2~6中の成分γは、電荷輸送層に含有される上記成分γを意味する。電荷輸送物質を混合して用いた場合は、成分γおよび他の電荷輸送物質の種類と混合比を意味する。成分αは、上記成分αの構成を意味する。シロキサン含有量A質量は、ポリエステル樹脂A中のシロキサン部位の含有量質量を意味する。表2~6中の成分βは、上記成分βの構成を意味する。表2~6中の成分αと成分βの混合比は、電荷輸送層中の上記成分αと上記成分βの混合比成分α/成分βを意味する。表2~6中のシロキサン含有量B質量は、電荷輸送層中の樹脂の全質量に対するポリエステル樹脂A中のシロキサン部位の含有量質量を意味する。表6中の電荷輸送物質は、本発明の電荷輸送層に含有される電荷輸送物質を意味する。電荷輸送物質を混合して用いた場合は、電荷輸送物質の種類と混合比を意味する。表6中の樹脂Eは、シロキサン部位を有する樹脂Eを意味する。表6中のシロキサン含有量A質量は、樹脂E、または樹脂A中のシロキサン部位の含有量質量を意味する。表6中の成分βは、上記成分βの構成を意味する。表6中の樹脂Eと成分βの混合比は、電荷輸送層中のポリカーボネート樹脂E、または樹脂Aと上記成分βとの混合比樹脂Eまたは樹脂A/成分βを意味する。表6中のシロキサン含有量B質量は、電荷輸送層中の全樹脂の全質量に対する樹脂E中のシロキサン部位の含有量質量を意味する。以下、実施例1~194、比較例1~46の評価結果を表7~9に示す。実施例と比較例1~16との比較により、電荷輸送層中のシロキサン部位を含有するポリエステル樹脂に対するシロキサン含有量が低い場合、マトリックス-ドメイン構造が確認されず、十分な接触ストレスの緩和効果が得られていない。このことは、本評価法の初期、および2,000枚後の評価においてトルク低減の効果がないことにより示されている。また、比較例17では、シロキサン部位を有するポリエステル樹脂に対するシロキサン含有量が低い場合には、シロキサン含有樹脂の電荷輸送層中の含有量を増やしても十分な接触ストレスの低減効果が得られないことが示されている。実施例と比較例18~29との比較により、電荷輸送層中のシロキサン部位を含有するポリエステル樹脂に対するシロキサン含有量が高い場合には、繰り返し使用時の電位安定性が不十分である結果が得られている。この場合は、シロキサン部位を含有するポリエステル樹脂によるマトリックス-ドメイン構造は形成されるものの、ポリエステル樹脂中や電荷輸送層中に過剰量のシロキサン構造を有するため、電荷輸送物質との相溶性が不十分となる。そのため、繰り返し使用時の十分な電位安定性の効果が得られていない。また、比較例30においても繰り返し使用時の電位安定性が十分ではない結果が得られている。比較例30の結果では、マトリックス-ドメイン構造を形成していなくとも大きな電位変動を発生している。すなわち、比較例18~30では、電荷輸送物質と過剰量のシロキサン構造を有する樹脂を含有する場合では、電荷輸送物質との相溶性が不十分となっていると考えられる。実施例と比較例31~36との比較により、本発明に示した電荷輸送物質では、シロキサン構造を有する樹脂を用いてマトリックス-ドメイン構造を形成した場合でも、電位安定性に不十分である場合がある。そして、実施例と比較例31~36との比較により、本発明のポリエステル樹脂を用いることにより繰り返し使用時の電位安定性の向上が図られることが示されている。また、この場合、実施例では十分な電位安定性の効果と共に、持続的な接触ストレスの緩和効果の両立が達成できることが示されている。比較例31~36では、電荷輸送層中の樹脂と相溶性が高い成分γは、シロキサン含有樹脂によるドメイン中に電荷輸送物質を多く含有し、結果としてドメイン中で電荷輸送物質の凝集状態を形成し、電位安定性が不十分となると考えられる。しかしながら、実施例では、本発明の成分αと成分γとの相溶性が低いため、ドメイン中の電荷輸送物質の含有量が低減されていると思われる。このために、電位変動発生の要因となるドメイン中の電荷輸送物質の含有量が低減し、電位安定性に優れた効果を示すと考えられる。成分αと成分γとの相溶性により、繰り返し使用時の電位安定性の向上が図られていることは、比較例41~46の結果からも示唆されている。比較例31~36と実施例の比較より、本発明の成分α、および成分γを含有する電荷輸送層を形成する場合において、顕著な電位変動の抑制効果が得られている。実施例と比較例37~40との比較により、特開平05-158249号等に記載の樹脂では、ポリエステル樹脂Cやポリカーボネート樹脂Dと併用しても、マトリックス-ドメイン構造の形成は見られず、十分な接触ストレスの緩和効果が得られず、電位変動も大きくなることが示されている。"